(57)【要約】【課題】  熱膨張係数が小さく且つパッフィングが十分に抑制されたピッチ系ニードルコークスが得られる水素化コールタールピッチを提供する。【解決手段】    コールタールピッチを水素化処理して得られる水素化コールタールピッチであって、キノリン不溶分が０．０２重量％以下、硫黄分が０．３３重量％以下、窒素分が０．９５重量％以下である水素化コールタールピッチ、及び該水素化コールタールピッチから得られるピッチ系ニードルコークス。【選択図】なし【特許請求の範囲】
【請求項１】
コールタールピッチを水素化処理して得られる水素化コールタールピッチであって、キノリン不溶分が０．０２重量％以下、硫黄分が０．３３重量％以下、窒素分が０．９５重量％以下である水素化コールタールピッチ。
【請求項２】
連続固定床反応装置にて水素化処理して得られる請求項１に記載の水素化コールタールピッチ。
【請求項３】
請求項１又は２に記載の水素化コールタールピッチから得られるピッチ系ニードルコークス。
【請求項４】
硫黄分が０．２５重量％以下、窒素分が０．６０重量％以下である請求項３に記載のピッチ系ニードルコークス。
【請求項５】
コールタールピッチを連続式反応装置にて水素化処理して水素化コールタールピッチを製造する方法であって、水素化処理条件を、３００〜４５０℃、水素／ピッチ流量比が、ピッチ１キロリットル当たり１００〜７００Ｎｍ３／ｋＬ、水素分圧が５〜２０ＭＰａ、液空間速度が０．１〜２ｈ−１の条件とすることで、キノリン不溶分が０．０２重量％以下、硫黄分が０．３３重量％以下、窒素分が０．９５重量％以下である水素化コールタールピッチを得ることを特徴とする、水素化コールタールピッチの製造方法。
【請求項６】
連続固定床反応装置にて水素化処理することを特徴とする請求項５に記載の水素化コールタールピッチの製造方法。
【請求項７】
コールタールピッチをコークス化してピッチ系ニードルコークスを製造する方法であって、コールタールピッチとして、キノリン不溶分が０．０２重量％以下、硫黄分が０．３３重量％以下、窒素分が０．９５重量％以下であるものを用いることを特徴とするピッチ系ニードルコークスの製造方法。
【請求項８】
該コールタールピッチが、水素化処理して得られたものである請求項７に記載のピッチ系ニードルコークスの製造方法。
【請求項９】
硫黄分が０．２５重量％以下、窒素分が０．６０重量％以下のピッチ系ニードルコークスを得る、請求項７又は８に記載のピッチ系ニードルコークスの製造方法。
【発明の詳細な説明】
【技術分野】
【０００１】
本発明は、コールタールピッチを水素化処理して水素化コールタールピッチを製造する方法、及び水素化コールタールピッチに関する。
より詳しくは、本発明は、コールタールピッチを水素化処理によって脱硫、脱窒素化して水素化コールタールピッチを製造する方法、及び水素化コールタールピッチに関する。
本発明は、コールタールピッチから得られるピッチ系ニードルコークスに関する。
【背景技術】
【０００２】
石炭乾留時に副生するコールタールは、その大部分が縮合多環芳香族化合物から構成されており、以前から各種の炭素製品用の原料として重用されてきた。コールタール系製品群の構成割合は、約３０％が留出油成分から得られるクレオソート油やナフタレン等の製品群、残り７０％が非留出分である重質成分のコールタールピッチから得られる製品群である。
これらのうち、コールタールピッチから製造されるニードルコークスは特に付加価値の高い製品として重要な位置を占めており、主に電気製鋼用黒鉛電極の骨材に使用される。黒鉛電極の製造工程においては、まずニードルコークス粒とバインダーピッチとを所定の割合で配合し、加熱捏合した後、押し出し成型して生電極を製造する。この生電極を焼成し、黒鉛化した後、加工することにより黒鉛電極製品が得られる。
【０００３】
この黒鉛電極は過酷な高温条件のもとで使用されるため、極めて高い耐熱衝撃性が要求される。耐熱衝撃性の高い黒鉛電極を製造するためには熱膨張係数が小さいニードルコークス（以下、低ＣＴＥニードルコークスと表記する場合がある。）が必要とされる。コールタールピッチを原料とするニードルコークス（以下、ピッチ系ニードルコークスと表記する場合がある。）は、あらゆるコ一クスの中で熱膨張係数が最も小さいので、黒鉛電極の原料としては最も好ましいものである。しかしながら、ピッチ系ニードルコ一クスは良品質な黒鉛電極を与える反面、電極を製造する黒鉛化過程で、いわゆるパッフィングと呼ばれる不可逆膨張現象を起こし易く、急速に黒鉛化した場合には製品に亀裂が発生して歩留りが著しく低下するといった欠点をもっている。
【０００４】
このため黒鉛電極の製造にあたっては、黒鉛化のための昇温を長時間かけて行う必要があり、生産性は著しく低いものであった。
このパッフィング現象は、主として黒鉛化過程の１５００〜２０００℃の領域において、ピッチ系ニードルコークスに含まれるヘテロ化合物から窒素が、同様に２５００〜２８００℃の領域において硫黄が急激に揮散するための異常膨張と考えられている。
【０００５】
このようなパッフィング現象を解消するため、黒鉛電極の製造工程においていくつかの手法が取られている。例えば、ピッチ系ニードルコークスと粘結材であるバインダーピッチの混合過程において酸化鉄を少量添加することにより、黒鉛化時にコークス中の硫黄分と鉄の安定化合物を形成させてパッフィングを抑制する方法や、成形工程において黒鉛電極の嵩密度を調整して黒鉛化時に発生するガスを揮散しやすくする方法がある。ただし、前者の手法は、硫黄に由来する膨張の低減には一定の効果があるものの、窒素に由来する膨張を低減する効果は見られず、後者は、嵩密度の低下による黒鉛電極の機械的強度の低下につながるという問題があった。
【０００６】
上記以外に、ニードルコークスの製造時にパッフィングを抑制する様々な方法が提案されている。
特許文献１、２では、１５００℃以上でピッチコークスを加熱処理して脱窒素すること
でパッフィングを低減する方法が提案されている。また、特許文献３では、生コークスを予め酸化処理等の前処理をした後に、通常のか焼温度で熱処理する手法が示されている。これらの方法は、前者は高温加熱に伴うエネルギー消費が大きくなり、後者は従来方法に比べて工程が複雑化するという問題がある。
【０００７】
ニードルコークスは、ピッチ系ニードルコークス以外に、石油系重質油を原料としても製造される。
特許文献４には、ディレードコークス法により得た生コークスを、先ず通常のか焼温度より低い温度範囲でか焼し、一旦冷却した後、再び通常の温度範囲でか焼を行うニードルコークスの製造方法が開示されている。この方法は、石油系原料油を使用したニードルコークスの熱膨脹係数の低減には有効であるものの、パッフィングの発生機構の異なるピッチ系ニードルコークスに適用したとしても、パッフィングの低減効果は僅かである。
特許文献５、６では、原油を減圧蒸留したときに残渣油として得られる重質油と、所定の原料油を流動接触分解して得られる硫黄及び窒素含有量の小さい原料油とを混合してコークス化する石油系ニードルコークスの製造方法を示している。しかし、この方法は歩留りが低く、かつ低ＣＴＥニードルコークスを製造することを目的としているだけで、パッフィングの低減を目的としたものではない。
【０００８】
ピッチ系ニードルコークスについては、特許文献７では実質的にキノリン不溶分を除去したコールタールピッチと石油系重質油を混合し、この混合物を炭化するニードルコークスの製造方法が開示されている。しかしこの方法では、パッフィングの抑制効果は十分とは言えない。
特許文献８では、石炭系重質油と石油系重質油とを混合して窒素分、硫黄分を共に特定値以下となるように調整配合した原料より生コークスを製造し、この生コークスを２段か焼することによりパッフィングの低いニードルコークスを得られるとしている。しかしこの方法での効果は限定的であり、かつ２段か焼によるコークス歩留の低下、コークスの多孔質化により黒鉛電極の嵩密度が低下するという懸念がある。
【０００９】
特許文献９には、水素化したコールタール系原料を使用するとパッフィングが減少したニードルコークスが得られることが記載されている。これは、コールタール系原料の水素化精製による硫黄及び窒素の除去という直接的な効果に加えて、縮合多環芳香族化合物の構造変化によるニードルコークスの品質改善が期待されるプロセスである。しかしながら、ここで開示されている水素化処理は、石油精製工業における常圧残油を原料油とする水素化脱硫プロセスの反応条件を適用したものであるため製造コストが高く、コークス歩留りも低いといった課題が未だ残されている。
【先行技術文献】
【特許文献】
【００１０】
【特許文献１】特開昭６０−３３２０８号公報
【特許文献２】特開昭６０−２０８３９２号公報
【特許文献３】特開昭６３−１３５４８６号公報
【特許文献４】特開昭５２−２９８０１号公報
【特許文献５】特開２００８−１５０３９９号公報
【特許文献６】特開２００８−１５６３７６号公報
【特許文献７】特開平３−２５００９０号公報
【特許文献８】特開平５−１６３４９１号公報
【特許文献９】特開昭５９−１２２５８５号公報
【発明の概要】
【発明が解決しようとする課題】
【００１１】
石油精製工程において常圧残油を原料油とする水素化脱硫プロセス（以下、ＨＤＳ）は、低硫黄重油の製造、流動接触分解に供給する原料油の前処理、灯油および軽油の増産を目的とした水素化分解など使用形態が多様化している。また、ＨＤＳプロセスにより原料油中の硫黄分だけでなく、窒素分も低減できることが知られている。ＨＤＳプロセスに適用する高性能触媒の開発もなされており、アルミナに担持されたコバルト−モリブデン触媒やニッケル−モリブデン触媒が広く用いられているが、触媒活性低下の挙動は原料油種、触媒種およびＨＤＳ処理条件等により著しく異なることが知られている。
一方、コールタールピッチの水素化に関しては、工業的な実施例が無いばかりか基礎的な研究例も少なく、触媒活性低下による脱硫率及び脱窒素率の挙動についても明らかでない。従って、ピッチ系ニードルコークスの原料として最適なコールタールピッチの水素化処理条件を含めた処理プロセスは未だ確立されていない。
【００１２】
本発明は、上記の状況に鑑みてなされたものであり、熱膨張係数が小さく且つパッフィングが十分に抑制されたピッチ系ニードルコークスが得られる水素化コールタールピッチ及びその製造方法を提供することを目的とする。
また本発明は、熱膨張係数が小さく且つパッフィングが十分に抑制されたピッチ系ニードルコークスの製造方法を提供することを目的とする。
【課題を解決するための手段】
【００１３】
本発明者らは前記課題について鋭意検討した結果、コールタールピッチを水素化処理して特定の条件を満足する水素化コールタールピッチを得ることにより、前記課題を解決し得ることを見出し本発明に至った。
【００１４】
すなわち本発明は、以下の［１］〜［９］を要旨とする。
［１］  コールタールピッチを水素化処理して得られる水素化コールタールピッチであって、キノリン不溶分が０．０２重量％以下、硫黄分が０．３３重量％以下、窒素分が０．９５重量％以下である水素化コールタールピッチ。
［２］  連続固定床反応装置にて水素化処理して得られる［１］に記載の水素化コールタールピッチ。
［３］  ［１］又は［２］に記載の水素化コールタールピッチから得られるピッチ系ニードルコークス。
［４］  硫黄分が０．２５重量％以下、窒素分が０．６０重量％以下である［３］に記載のピッチ系ニードルコークス。
【００１５】
［５］  コールタールピッチを連続式反応装置にて水素化処理して水素化コールタールピッチを製造する方法であって、水素化処理条件を、３００〜４５０℃、水素／ピッチ流量比が、ピッチ１キロリットル当たり１００〜７００Ｎｍ３／ｋＬ、水素分圧が５〜２０ＭＰａ、液空間速度が０．１〜２ｈ−１の条件とすることで、キノリン不溶分が０．０２重量％以下、硫黄分が０．３３重量％以下、窒素分が０．９５重量％以下である水素化コールタールピッチを得ることを特徴とする、水素化コールタールピッチの製造方法。
［６］  連続固定床反応装置にて水素化処理することを特徴とする［５］に記載の水素化コールタールピッチの製造方法。
［７］  コールタールピッチをコークス化してピッチ系ニードルコークスを製造する方法であって、コールタールピッチとして、キノリン不溶分が０．０２重量％以下、硫黄分が０．３３重量％以下、窒素分が０．９５重量％以下であるものを用いることを特徴とするピッチ系ニードルコークスの製造方法。
［８］  該コールタールピッチが、水素化処理して得られたものである［７］に記載のピッチ系ニードルコークスの製造方法。
［９］  硫黄分が０．２５重量％以下、窒素分が０．６０重量％以下のピッチ系ニードルコークスを得る、［７］又は［８］に記載のピッチ系ニードルコークスの製造方法。
【発明の効果】
【００１６】
本発明により、熱膨張係数が小さく、且つパッフィングが十分に抑制されたピッチ系ニードルコークスの原料として好適な水素化コールタールピッチを提供することができる。
本発明の水素化コールタールピッチを原料して製造されたピッチ系ニードルコークスは、電気製鋼用黒鉛電極の骨材などの用途に好適である。
【発明を実施するための形態】
【００１７】
以下、本発明を詳細に説明するが、本発明は以下の説明に限定されるものではなく、本発明の要旨を逸脱しない範囲において、任意に変形して実施することができる。以下において「質量％」と「重量％」、及び「質量部」と「重量部」とは、それぞれ同義である。なお、本発明において「ピッチ系」と「石炭系」は同義の語として扱うものとする。
【００１８】
本発明でいう「硫黄分」とは、コールタールピッチについてはＪＩＳ  Ｍ８８１３、石油系油についてはＪＩＳ  Ｋ２５４１、コークスについてはＪＩＳ  Ｍ８８１３に従い測定される値を、それぞれ意味する。
本発明でいう「窒素分」とは、コールタールピッチについてはＪＩＳ  Ｍ８８１９、石油系油についてはＪＩＳ  Ｋ２６０９、コークスについてはＪＩＳ  Ｍ８８１９に従い測定される値を、それぞれ意味する。
また、コールタールピッチの比重、キノリン不溶分、３６０℃以下留分は何れもＪＩＳ
Ｋ２４２５に従い測定される値を意味する。
【００１９】
＜コールタールピッチ（処理前ピッチ）＞
本発明において、水素化処理する前の原料であるコールタールピッチ（以下、「処理前ピッチ」と表記する場合がある。）は限定されないが、キノリン不溶分が０．２重量％以下、３６０℃以下の留分が５〜３０重量％、１５℃における比重が１．１〜１．３、硫黄分が０．８重量％以下、窒素分が１．５重量％以下、のうち少なくとも１つ以上を満たすものを用い、これを水素化処理することが好ましい。
【００２０】
処理前ピッチの製造方法は限定されないが、一般的にはコールタール系重質油から予めキノリン不溶分を実質的に除去するか、石油系重質油と混合した後にキノリン不溶分を実質的に除去することによって得ることが出来る。
キノリン不溶分を除去する手段としては公知の方法を適用することができるが、例えばタール系重質油を、芳香族系油や脂肪族系油で処理する方法が挙げられ、これらの混合溶剤で処理することも好ましい。脂肪族系油としては、シクロヘキサン、シクロペンタン等の脂環式化合物、アセトン、エーテル等のカルボニル基をもつ化合物、軽油等を使用することが出来る。芳香族系油としては、タール系洗浄油、アントラセン油等を使用することが出来る。ピッチと溶剤を適当な条件にて混合、加熱した後に必要により静置し、その後、この混合物を蒸留して低沸点成分を留去することにより、キノリン不溶分を殆ど含まない処理前ピッチとすることが出来る。
【００２１】
上記の処理前ピッチはコークス化の過程においてメソフェースと呼ばれる液晶の成長状態が良好であることが好ましい。メソフェースは、原料油の熱処理に伴い熱分解と重縮合が起こることによって生成する中間生成物であり、同一平面に沿って芳香族環の連なりが発達したものである。このメソフェースが大きく成長して一軸方向に配向すればニードルコークスの熱膨張係数を小さくすることが出来ると考えられている。従って、高度に結晶が発達したメソフェースを生成させることが好ましい。
【００２２】
処理前ピッチのキノリン不溶分は０．２重量％以下であることが好ましい。処理前ピッチのキノリン不溶分が０．２重量％を超えると、コークス化過程におけるメソフェースの
成長が抑制されることにより、ニードルコークスの熱膨張係数が大きくなる傾向がある。処理前ピッチのキノリン不溶分の下限値は限定されないが、通常０．０００５重量％以上である。キノリン不溶分が０．０００５重量％未満のものは、これを入手することが困難な上、このような処理前ピッチでは本発明における水素化処理を行う効果が発現しづらくなる傾向にある。また、キノリン不溶分は、前記と同様の理由により０．００１〜０．１重量％であることがより好ましい。
【００２３】
処理前ピッチの３６０℃以下の留分は、５〜３０重量％であることが好ましい。処理前ピッチの３６０℃以下の留分が５重量％未満の場合は、処理前ピッチの粘度が大きくなり、均一な水素化反応が起こりにくい傾向がある。一方、処理前ピッチの３６０℃以下の留分が３０重量％を超えると、処理前ピッチ中の軽沸点成分への水素化反応が集中して起こるため、結果としてコークス中の硫黄及び窒素の低減が不十分となり、パッフィングの抑制が不十分となる傾向がある。このように処理前ピッチの３６０℃以下の留分は、水素化処理を行なう上でニードルコークスのパッフィング抑制に影響を与える傾向がある。また、３６０℃以下の留分は、前記と同様の理由により１０〜３０重量％であることがより好ましい。
【００２４】
処理前ピッチの１５℃における比重は、１．１〜１．３であることが好ましい。ここで、１５℃における比重とは、４℃の水の密度に対する１５℃での密度の比を意味する。
処理前ピッチの比重（１５℃／４℃）が１．１未満の場合は、コークスの収率が下がる傾向があり、コークスの熱膨張係数が大きくなる傾向がある。一方、処理前ピッチの比重（１５℃／４℃）が１．３を超えると、処理前ピッチの粘度が大きくなるため均一な水素化反応が起こりにくくなる傾向があり、水素化処理後のコールタールピッチのコークス化過程におけるメソフェースの成長速度が大き過ぎることにより、ニードルコークスの熱膨張係数が大きくなる傾向がある。また、比重（１５℃／４℃）は、前記と同様の理由により１．１５〜１．２５であることがより好ましい。
【００２５】
処理前ピッチの硫黄分は、０．８重量％以下であることが好ましい。処理前ピッチの硫黄分が０．８重量％を超えると、水素化処理後のピッチ中の硫黄分が十分に下がらないため、ニードルコークスのパッフィングを抑制することができない場合がある。また、硫黄分は、前記と同様の理由により０．７重量％以下であることがより好ましく、０．６５重量％以下であることが更に好ましい。なお、処理前ピッチの硫黄分の下限は限定されないが、通常０．３重量％以上である。
【００２６】
処理前ピッチの窒素分は、１．５重量％以下であることが好ましい。処理前ピッチの窒素分が１．５重量％を超えると、水素化処理後のピッチ中の窒素分が十分に下がらないため、ニードルコークスのパッフィングを抑制することができない場合がある。また、窒素分は、前記と同様の理由により１．３重量％以下であることがより好ましく、１．２重量％以下であることが更に好ましく、１．１重量％以下であることが特に好ましい。なお、処理前ピッチの窒素分の下限は限定されないが、通常０．８重量％以上である。
水素化処理を高温・高圧下で行なうことにより、ピッチ中の硫黄分及び窒素分を低減することは可能ではあるが、安定的な水素化処理を行なうためには上記の硫黄分、窒素分の範囲内にあるピッチを原料として水素化処理を行なうことが好ましい。
【００２７】
＜石油系重質油＞
本発明においては、処理前ピッチを得るに際し、キノリン不溶分を除去する前のコールタールもしくはコールタールピッチに石油系重質油を混合して用いてもよい。また、コールタールピッチから得られた処理前ピッチと石油系重質油とを混合して水素化処理を行ってもよい。
混合して用いる石油系重質油は限定されないが、例えば、流動接触分解油、常圧蒸留残
油、減圧蒸留残油、シェールオイル、タールサンドビチューメン、オリノコタール、石炭液化油、エチレンボトム油及びこれらを水素化精製した重質油などが挙げられる。また、上記以外に、直留軽油、減圧軽油、脱硫軽油、脱硫減圧軽油等の比較的軽質な油を更に含有してもよい。これらの中でも特に流動接触分解油、及び常圧蒸留残油は芳香族成分が比較的多く含まれることから好ましい。
【００２８】
石油系重質油の硫黄分は１．０重量％以下であることが好ましく、０．５重量％以下であることがより好ましい。また、石油系重質油の窒素分は０．７重量％以下であることが好ましく、０．４重量％以下であることがより好ましい。混合する石油系重質油の硫黄分や窒素分が前記上限値を超えると、ニードルコークスのパッフィングを十分に抑制することができない場合がある。
【００２９】
石油系重質油の混合割合は限定されず、コールタール又はコールタールピッチ中の窒素分、硫黄分、石油系重質油中の窒素分、硫黄分より計算して適宜最適化されるが、混合油中の硫黄分が１．０重量％以下、窒素分が０．９重量％以下となる割合に混合することが好ましい。混合油中の各成分の下限値は限定されないが、通常、硫黄分が０．３重量％以上、窒素分が０．１重量％以上となる割合に混合することが好ましい。具体的には、コールタール又はコールタールピッチを５０〜８０重量％、石油系重質油を５０〜２０重量％の割合に混合することが好ましい。一般に、石油系重質油はコールタールに較べて窒素分は低く、硫黄分は高い傾向にあるが、両者を混合した後の窒素分や硫黄分を上記の範囲となるように配合して用いることにより、本発明の効果を有効に発揮することができる。
【００３０】
上記の石油系重質油中に飽和炭化水素、特に脂肪族成分が多く含まれると、芳香族成分の重合及び重縮合以外に架橋反応が起こるため、三次元構造の結晶が成長してメソフェースが十分に成長せず、その結果、熱膨張係数が大きくなると考えられている。本発明においては、処理前ピッチとしてコールタールを原料としていることから芳香族性が極めて高く、ニードルコークスの原料として好適であるが、混合原料油に使用する石油系重質油としては、コールタールより芳香族成分の割合は小さいものの、上述の流動接触分解油、及び常圧蒸留残油は芳香族成分が比較的多いことから好ましい。
【００３１】
＜水素化処理＞
処理前ピッチまたは処理前ピッチと石油系重質油を混合して得られた混合原料油（以下、総称して「ピッチ系原料油」と表記する場合がある。）は、水素化処理装置に装入して水素化処理することにより、水素化コールタールピッチを得ることが出来る。
【００３２】
ピッチ系原料油を水素化処理するための工程とは、高圧の水素存在下において触媒を用いてピッチ系原料油中の硫黄濃度及び窒素濃度を低減させる工程であり、さらにこのピッチ系原料油の脱硫・脱窒素工程から得られる生成物中の軽沸点成分を除去する後蒸留工程等の二次処理工程をも含まれる。
本発明において用いる水素化処理装置は限定されないが、反応性と生産性の観点から連続反応式装置であることが好ましい。触媒層は流動床または固定床のいずれか、またはこれらを組み合わせたもののいずれも本発明に含まれるが、長期運転しやすいこと、建設費用等の経済性の観点から固定床式が好ましい。すなわち連続固定床式水素化処理装置が本発明には好適である。回分式反応装置は水素化反応率が小さい等の理由により好ましくない場合がある。
【００３３】
ピッチ系原料油の水素化処理条件は限定されないが、水素分圧が通常５ＭＰａ以上、好ましくは１０ＭＰａ以上、より好ましくは１５ＭＰａ以上であり、上限は通常２０ＭＰａ以下の条件で行われる。水素分圧が５ＭＰａ未満であると、ピッチ系原料油を水素化処理した際の脱硫率及び脱窒素率が小さいため、ニードルコークス中の硫黄・窒素が高い値を
示し、結果としてニードルコークスのパッフィング抑制が不十分となる傾向がある。また、水素分圧が２０ＭＰａを超過する場合はピッチ系原料油の分解が進行し過ぎるため、コークス化した際のコークスの収率が低下するだけでなく、コークスの熱膨張係数が大きくなる傾向がある。
【００３４】
水素化処理における水素分圧以外の条件も限定されないが、処理前ピッチに対する水素化処理後のピッチの脱硫率が５０％以上、及び脱窒素率が１０％以上となるように各種条件を設定することが好ましい。なお、ここで「脱硫率」「脱窒素率」とは、以下の通り求められるものである。
脱硫率（％）＝〔（［処理前ピッチ中の硫黄分（重量％）］−［水素化処理後のピッチ中の硫黄分（重量％）］）／［処理前ピッチ中の硫黄分（重量％）］〕×１００
脱窒素率（％）＝〔（［処理前ピッチ中の窒素分（重量％）］−［水素化処理後のピッチ中の窒素分（重量％）］）／［処理前ピッチ中の窒素分（重量％）］〕×１００
【００３５】
具体的には、温度が３００〜４５０℃であることが好ましく、より好ましくは３３０〜４００℃である。水素化処理の温度が３００℃未満の場合は脱硫率及び脱窒素率が低下する傾向があり、一方、４５０℃を超えると触媒寿命が低下する等の問題が発生する傾向がある。
また、水素／ピッチ流量比が、ピッチ１ｋＬ当たり１００〜７００Ｎｍ３／ｋＬであることが好ましく、液空間速度（ＬＨＳＶ）が０．１〜２ｈ−１であることが好ましく、より好ましくは０．１５〜１．５ｈ−１である。これらの範囲内で水素化反応を行うことにより、脱硫率、脱窒素率の何れも低下させることが出来る傾向にある。
なお、上記した水素化処理の諸条件は各々独立したものであり、必ずしも全ての条件を満たすように行う必要は無い。
【００３６】
水素化処理に用いられる触媒としては、Ｎｉ−Ｍｏ系触媒、Ｃｏ−Ｍｏ系触媒、あるいは両者を組合せた触媒などが挙げられ、これらは市販品を用いてもよい。
【００３７】
＜水素化コールタールピッチ＞
本発明の水素化コールタールピッチは、コールタールピッチを水素化処理して得られるものであって、キノリン不溶分が０．０２重量％以下、硫黄分が０．３３重量％以下、窒素分が０．９５重量％以下である。これらの値である水素化コールタールピッチを原料として得られるピッチ系ニードルコークスは、パッフィングが低い値を示すだけでなく、熱膨張係数も十分に小さい値を示すことができる。
【００３８】
本発明の水素化コールタールピッチは、キノリン不溶分が０．０２重量％以下であり、好ましくは０．０１重量％以下であり、より好ましくは０．００５重量％以下であり、更に好ましくは０．００３重量％以下である。キノリン不溶分の含有量を上記の範囲とすることによって、これを原料として得られるピッチ系ニードルコークスが、パッフィングが低い値を示すだけでなく、熱膨張係数も十分に小さい値を示すことができる。
なお、本発明の水素化コールタールピッチは、キノリン不溶分の下限値は限定されず、より低い値であることが好ましいが、コールタールピッチを原料とする限り０（ゼロ）にすることは困難であるため、通常は０．０００１重量％以上である。
【００３９】
本発明の水素化コールタールピッチは、硫黄分が０．３３重量％以下であり、好ましくは０．３２重量％以下であり、より好ましくは０．３１重量％以下であり、更に好ましくは０．３０重量％以下である。硫黄分の含有量を上記の範囲とすることによって、これを原料として得られるピッチ系ニードルコークスが、パッフィングが低い値を示すだけでなく、熱膨張係数も十分に小さい値を示すことができる。
なお、本発明の水素化コールタールピッチは、硫黄分の下限値は限定されず、より低い
値であることが好ましいが、コールタールピッチを原料とする限り０（ゼロ）にすることは困難であるため、通常は０．０５重量％以上である。
【００４０】
本発明の水素化コールタールピッチは、窒素分が０．９５重量％以下であり、好ましくは０．９０重量％以下であり、より好ましくは０．８５重量％以下であり、更に好ましくは０．８０重量％以下である。窒素分の含有量を上記の範囲とすることによって、これを原料として得られるピッチ系ニードルコークスが、パッフィングが低い値を示すだけでなく、熱膨張係数も十分に小さい値を示すことができる。
なお、本発明の水素化コールタールピッチは、窒素分の下限値は限定されず、より低い値であることが好ましいが、コールタールピッチを原料とする限り０（ゼロ）にすることは困難であるため、通常は０．４重量％以上である。
【００４１】
従来は、コールタールピッチを原料とする限り、上記のようなキノリン不溶分、硫黄分、窒素分の値の範囲内であるコールタールを得ることは極めて困難であったが、本発明においては、前記した様な処理前ピッチを用いて水素化処理を行うか、コールタールを前記した様な条件下で水素化処理を行うか、或いはこれらを組み合わせることによって、上記のキノリン不溶分を満たす水素化コールタールピッチを得ることができる。
【００４２】
本発明においては、上記のようなキノリン不溶分、硫黄分、窒素分の値の範囲内であるコールタールを得るために、水素化処理して得られた水素化コールタールピッチ中の軽沸点成分を、更に常圧蒸留または減圧蒸留により取り除いてもよい。例えば、３５０℃にて常圧蒸留することにより１０〜２０％程度の留分を取り除いた水素化コールタールピッチを得ることができる。このようにして得られる水素化コールタールピッチをコークス化することにより、更にパッフィングが十分に抑制され且つ熱膨張係数の小さいニードルコークスを得ることが出来る傾向がある。
【００４３】
＜コークス化＞
本発明の水素化コールタールピッチは、コークス化することによって、熱膨張係数が小さく且つパッフィングが十分に抑制されたピッチ系ニードルコークスを得ることが出来る。以下に、ニードルコークスの製造について説明する。
本発明の水素化コールタールピッチをコークス化する方法は限定されないが、ディレードコーキング法、ビスブレーキング法、フレキシコーキング法、ユリカプロセスなどが挙げられ、これらの中でも、得られるコークスの生産性や品質安定性の点からディレードコーキング法が好ましい。
【００４４】
ディレードコーキング法においては、水素化コールタールピッチが加熱管中を加熱されながら急速に通過し、コークドラムに導入されてコーキングが起こる。コーキング条件は特に制限されないが、温度は好ましくは４００〜６００℃、より好ましくは４５０〜５５０℃である。コーキング時間は好ましくは１８〜７２時間、より好ましくは２０〜４０時間である。
【００４５】
また、このようにして得られるコークスをロータリーキルン、シャフト炉等でか焼することが好ましい。か焼の際の温度は１０００〜１５００℃が好ましく、時間は１〜６時間が好ましい。
【００４６】
なお、コークス化に用いる原料としては、本発明の水素化コールタールピッチとともに他の原料を併用してもよい。このような原料は限定されないが、例えば石油系重質油が挙げられる。水素化コールタールピッチと併用して用いる石油系重質油は限定されないが、例えば、前記した水素化処理時に処理前ピッチとともに用いることの出来る石油系重質油として例示したものが挙げられ、中でも特に流動接触分解油、常圧蒸留残油が好ましい。
水素化コールタールピッチと他の原料との混合割合は限定されないが、水素化コールタールピッチを通常５０重量％以上、好ましくは６０重量％以上、より好ましくは７０重量％以上となる割合で用いることが好ましい。
【００４７】
＜ピッチ系ニードルコークス＞
本発明の水素化コールタールピッチを用い、上記のようにして得られたピッチ系ニードルコークスは、硫黄分及び窒素分の含有割合が極めて低いため、熱膨張係数が小さく且つパッフィングが十分に抑制されたピッチ系ニードルコークスとすることが出来る。具体的には、ピッチ系ニードルコークスの硫黄分は０．２５重量％以下、更には０．２０重量％以下とすることが出来、窒素分は０．６０重量％以下、更には０．５５重量％以下とすることが出来る。
また、得られるピッチ系ニードルコークスは、熱膨張係数（ＣＴＥ）が４．０×10-７
／℃以下、更には３．７×10-７／℃以下、特には３．５×10-７／℃以下であり、パッフィングが２．５％以下、更には２．３％以下とすることができる。
このため、本発明で得られるピッチ系ニードルコークスは、電炉製鋼用黒鉛電極の骨材として好適に使用することが出来る。
【００４８】
本発明で得られるピッチ系ニードルコークスを用いて黒鉛電極製品を製造する方法としては、本発明のニードルコークスにバインダーピッチを適当量添加した原料を加熱捏合した後、成型して得られた生電極を焼成し、黒鉛化した後、加工する方法が挙げられる。
【実施例】
【００４９】
以下、本発明について実施例を用いて更に詳細に説明するが、本発明はその要旨を超えない限り、以下の実施例によって限定されるものではない。
【００５０】
［実施例１］
コークス製造設備由来のコールタールを常圧蒸留して得られた重質成分からキノリン不溶分を除去することにより精製コールタールピッチを得て、これを処理前ピッチとした。
処理前ピッチは、キノリン不溶分（Ｑｉ）が０．００１％、３６０℃以下の留分が２０重量％、比重（１５℃／４℃）が１．２２１、硫黄分が０．６３重量％、窒素分が１．０３重量％であった。
【００５１】
次に、市販の水素化触媒の存在下、連続固定床式反応装置にて上記の処理前ピッチを表−１に記載の通り、水素分圧１０ＭＰａ、温度３３０℃、水素／ピッチ流量比５００Ｎｍ３／ｋＬ、液空間速度（ＬＨＳＶ）が１．０ｈ−１の条件下で約７日間連続して水素化処理し、水素化コールタールピッチを得た。
得られた水素化コールタールピッチは、比重（１５℃／４℃）が１．１７６、硫黄分が０．２９重量％、窒素分が０．９０重量％、Ｑｉが０．００１重量％であった。これらの値を表−１に示す。
【００５２】
得られた水素化コールタールピッチをステンレス製圧力容器に入れ、加圧下、５００℃にて２４時間加熱処理を行うことによりコークス化した。生成したコークスを１３００℃で２時間焼成してか焼コークスを得た。得られたか焼コークスの硫黄分は０．２１重量％、窒素分は０．６０重量％であった。これらの値を表−１に示す。
得られたか焼コークスについて、以下の方法で熱膨張係数（ＣＴＥ）及びパッフィングを測定した結果を表−１に示す。
【００５３】
＜熱膨張係数（ＣＴＥ）の測定＞
か焼コークスを粉砕した後、各サンプルとも一定の粒度に調整した。これに石炭系のバインダーピッチをか焼コークスに対して３０重量％加え、各サンプルとも同一の温度で加
熱捏合した後、押出し成形機を用いて円柱状の成形体を作製した。
この成形体を焼成炉を用いて１０００℃で３時間焼成した後、タンマン炉にて黒鉛化して得られた試験片について、その長さ方向の線熱膨張係数（以下、ＣＴＥ）を測定した。ＣＴＥの値が低い方が良好である。
【００５４】
＜パッフィングの測定＞
熱膨張係数（ＣＴＥ）の測定と同様に加熱捏合した後、モールド成形し、成形時の加圧方向へボーリング加工して円柱状の成形体を作製した。この成形体を１０００℃で焼成して試験片とした。タンマン炉を用いて試験片を２０℃／分にて室温から２６００℃まで昇温し、その間の寸法の伸び率（％）をパッフィングとして示した。なお、測定方向は円柱状試験片の長さ方向（成形体の押出し方向に対し垂直方向）とした。パッフィングの値が２．６％以下を合格とし、より低い値である方が良好である。
【００５５】
［実施例２〜４］
処理前ピッチの水素化処理の条件を表−１に記載の通りとする以外は実施例１と同様にして水素化コールタールピッチを得た。これを実施例１と同様にしてコークス化し、か焼コークスとした。これを実施例１と同様の評価を行った結果を表−１に示す。
【００５６】
［実施例５］
実施例１にて得られた水素化コールタールピッチに対し、流動接触分解油（硫黄分０．４重量％、窒素分０．２重量％）２５重量％を加えた後、これをステンレス製圧力容器入れて加圧下、５００℃にて２４時間加熱処理を行うことによりコークス化した。生成したコークスを１３００℃で２時間焼成してか焼コークスを得た。得られたか焼コークスの硫黄分は０．１６重量％、窒素分は０．５０重量％であった。これを実施例１と同様の評価を行った結果を表−１に示す。
【００５７】
［比較例１］
処理前ピッチを水素化処理せずにそのまま使用した以外は実施例１と同様にしてコークス化し、か焼コークスとした。これを実施例１と同様の評価を行った結果を表−１に示す。
［比較例２］
実施例１と同じ処理前ピッチを用い、連続固定床式反応装置を用いずに回分式反応装置を用いて、水素分圧１０ＭＰａ、温度３３０℃、反応時間を２時間、ピッチに対して触媒を１％重量混合して水素化処理を行い、水素化コールタールピッチを得た。これを実施例１と同様にしてコークス化し、か焼コークスとした。これを実施例１と同様の評価を行った結果を表−１に示す。
【００５８】
［比較例３、４］
処理前ピッチの水素化処理の条件を表−１に記載の通りとする以外は実施例１と同様にして水素化コールタールピッチを得た。これを実施例１と同様にしてコークス化し、か焼コークスとした。これを実施例１と同様の評価を行った結果を表−１に示す。
【００５９】
［比較例５］
実施例１と同じ処理前ピッチに、流動接触分解油（硫黄分０．４重量％、窒素分０．２重量％）２５重量％を混合した後、これをステンレス製圧力容器入れて加圧下、５００℃にて２４時間加熱処理を行うことによりコークス化した。生成したコークスを１３００℃で２時間焼成してか焼コークスを得た。得られたか焼コークスの硫黄分は０．３０重量％、窒素分は０．６２重量％であった。これを実施例１と同様の評価を行った結果を表−１に示す。
【００６０】
表−１の通り、本発明の水素化コールタールピッチを用いて得られたピッチ系ニードルコークスは、ＣＴＥが良好であるだけでなく、パッフィングが顕著に良好であることが明らかである。
【００６１】
【表１】
2015166444.tif 000002